"A少なくとも1つの繊維状支持体およびBマトリックス材料としての少なくとも1つの反応性もしくは高反応性ポリマー組成物から主として構成された複合半製品であって、前記ポリマー組成物は、基本的に、ヒドロキシ基、アミン基および/またはチオール基を有するメタアクリレートベースの樹脂成分1と、開始剤または促進剤を含んだ樹脂成分2と、イソシアネート成分としての内部ブロックされたおよび/またはブロック剤でブロックされたジイソシアネートまたはポリイソシアネートを含んだとからなる混合物を含み、前記樹脂成分1は20質量~70質量のモノマーおよび1質量~50質量のプレポリマーを有する前記複合半製品。前記樹脂成分1と前記イソシアネート成分との量比は90:10~50:50であることを特徴とする、請求項1に記載の複合半製品。前記樹脂成分1は、0質量~30質量の架橋剤、30質量~60質量のモノマー、5質量~40質量のプレポリマー、0質量~5質量の促進剤および場合によりその他の助剤から少なくとも構成され、前記樹脂成分2は、前記樹脂成分1の量を基準として、0.5~7.0質量の開始剤、好ましくはペルオキシドを含んでいることを特徴とする、請求項1または2のいずれか1項に記載の複合半製品。前記樹脂成分1は、0質量~30質量の架橋剤、30質量~60質量のモノマー、0質量~20質量のウレタンメタアクリレート、5質量~40質量のプレポリマー、0.5質量~7.0質量の開始剤、好ましくはペルオキシドおよび場合によりその他の助剤から少なくとも構成され、前記樹脂成分2は、前記樹脂成分1の量を基準として、0.1質量~5質量の促進剤を含んでいることを特徴とする、請求項1または2のいずれか1項に記載の複合半製品。前記開始剤はジラウロイルペルオキシド、ペルマレイネートおよび/またはジベンゾイルペルオキシドであり、前記促進剤は芳香族置換された第三級アミンであることを特徴とする、請求項1~4のいずれか1項に記載の複合半製品。前記繊維状支持体はその大部分が、ガラス、炭素、プラスチック、たとえばポリアミドアラミドまたはポリエステル、天然繊維、または無機物繊維材料、たとえば玄武岩繊維またはセラミック繊維からなっていることを特徴とする、請求項1~5のいずれか1項に記載の複合半製品。前記繊維状支持体は、不織布からなる繊維製面状構造物、メリヤス生地、織布および編布、非メッシュ組織、たとえばクロス、スクリムまたは編組物、長繊維材料または短繊維材料として存在することを特徴とする、請求項6に記載の複合半製品。イソホロンジイソシアネートIPDI、ヘキサメチレンジイソシアネートHDI、ジイソシアナトジシクロヘキシルメタンH12MDI、2-メチルペンタンジイソシアネートMPDI、2,2,4-トリメチルヘキサメチレンジイソシアネート/2,4,4-トリメチルヘキサメチレンジイソシアネートTMDIおよび/またはノルボルナンジイソシアネートNBDIから選択されたジイソシアネートまたはポリイソシアネートこの場合、イソシアヌレートも使用可能であるがイソシアネート成分として使用されることを特徴とする、請求項1~7のいずれか1項に記載の複合半製品。ジイソシアネートまたはポリイソシアネートは、アセト酢酸エチルエステル、ジイソプロピルアミン、メチルエチルケトキシム、マロン酸ジエチルエステル、ε-カプロラクタム、1,2,4-トリアゾール、フェノールまたは置換されたフェノールおよび/または3,5-ジメチルピラゾールから選択された外部ブロック剤でブロックされていることを特徴とする、請求項1~8のいずれか1項に記載の複合半製品。前記イソシアネート成分はさらに0.1~5.0質量の触媒、好ましくは、ジブチル錫ジラウレート、亜鉛オクトエート、ビスマスネオデカノエートを含み、および/または0.001~1質量の量の第三級アミン、たとえば1,4-ジアザビシクロ[2.2.2.]オクタンを含んでいることを特徴とする、請求項1~9のいずれか1項に記載の複合半製品。前記イソシアネート成分として、イソホロンジイソシアネートIPDI、ヘキサメチレンジイソシアネートHDI、ジイソシアナトジシクロヘキシルメタンH12MDI、2-メチルペンタンジイソシアネートMPDI、2,2,4-トリメチルヘキサメチレンジイソシアネート/2,4,4-トリメチルヘキサメチレンジイソシアネートTMDIおよび/またはノルボルナンジイソシアネートNBDIから製造されたウレトジオンが使用されることを特徴とする、請求項1~8のいずれか1項に記載の複合半製品。前記イソシアネート成分は、40°C未満の温度では固体の形で存在し、125°C超の温度では液体の形で存在し、5質量未満の遊離NCO含有量および3~25質量のウレトジオン含有量を有していることを特徴とする、請求項1~8または11のいずれか1項に記載の複合半製品。前記イソシアネート成分は、さらに、第四級アンモニウム塩および/または、ハロゲン、ヒドロキシド、アルコレートまたは対イオンとしての有機または無機酸アニオンを有する第四級アンモニウム塩および/またはホスホニウム塩から選択された0.1~5質量の少なくとも1つの触媒を含んでいることを特徴とする、請求項1~8、11または12のいずれか1項に記載の複合半製品。前記イソシアネート成分は、さらに、少なくとも1つのエポキシドおよび/または少なくとも1つの金属アセチルアセトネートおよび/または第四級アンモニウムアセチルアセトネートおよび/または第四級ホスホニウムアセチルアセトネートから選択された0.1~5質量の少なくとも1つの助触媒および、場合により、ポリウレタン化学から公知の助剤および添加剤を含んでいることを特徴とする、請求項1~8または11~13のいずれか1項に記載の複合半製品。前記樹脂成分1と前記イソシアネート成分とは、前記樹脂成分1の各ヒドロキシル基に0.3~1.0、好ましくは0.6~0.9、特に好ましくは0.45~0.55のウレトジオン基および/または前記イソシアネート成分の外部ブロックされたイソシアネート基が対応する相互比で存在していることを特徴とする、請求項1~14のいずれか1項に記載の複合半製品。複合半製品を製造し、該半製品をさらに成形部材に再加工するための方法であって、以下の方法工程すなわちI請求項1または2のいずれか1項に記載の前記樹脂成分1および2と、請求項8または9のいずれか1項に記載の前記イソシアネート成分とを含んだ反応性組成物を製造する方法工程、II請求項6または7のいずれか1項に記載の前記繊維状支持体に方法工程Iで得られた組成物を直接含浸させる方法工程、III前記樹脂成分を硬化させる方法工程、IV後の成形部材に合わせて賦形する方法工程、V前記イソシアネート成分を硬化させる方法工程から構成されることを特徴とする方法。方法工程Vにおける前記イソシアネート成分の硬化は、60~120°Cの温度にて、好ましくは80~100°Cの温度にて実施されることを特徴とする、請求項16に記載の方法。請求項1~15のいずれか1項に記載の前記複合半製品を、船舶造船分野、航空宇宙技術分野、自動車製作分野、二輪車、好ましくはオートバイおよび自転車分野、自動車、建築、医療技術、スポーツ、電気電子工業、エネルギー発生装置における、たとえば、風力発電装置の回転翼の複合部材の製造のために用いる使用。請求項1~15のいずれか1項に記載の複合半製品から製造された、A少なくとも1つの繊維状支持体と、B少なくとも1つの架橋された反応性組成物、好ましくは、マトリックスとしてメタアクリレートを含んだ架橋されたウレトジオン基含有反応性組成物とから構成された成形部材。"